(57)【要約】　　　（修正有）【課題】排水管の縦主管、横主管、枝管の区別なく単一の装置と工法と実用的なコストで連続してライニングできること。【解決手段】集合住宅用屋内排水管の内面に樹脂ライニングを施して更生させる工法であって、液状樹脂組成物を、ギヤポンプ装置１８の吸込側保温タンク２０に入れて所定温度に保ち、管内塗装用スプレーガン装置１０へ供給できるよう準備を整え、スプレーガン装置１０を小口径管１３末端から内部へ挿入し、推進装置１４及び方向制御器１５を用いて大口径の主管１１へ到着した後、推進装置１４を逆回転させて、当該主管１１から小口径管１３末端に向かってスプレーガン装置１０を牽引して移動させつつ、ギヤポンプ装置１８から供給される前記液状樹脂組成物をスプレーガン装置１０のスプレーチップ噴射孔から噴射させ、被塗装管内面に所定厚さの樹脂塗膜を付着させる。樹脂塗膜を乾燥・硬化させて、被塗装管内面に樹脂ライニングを施す。【選択図】　　　　図２
2004073979.tif 000002
【特許請求の範囲】
【請求項１】
老朽化した集合住宅用屋内排水管の内面に樹脂ライニングを施して更生させる工法であって、
液状樹脂組成物を所定の組成に調製し、これをギヤポンプ装置の吸込側保温タンクに入れて所定温度に保ち、必要に応じて直ちに管内塗装用スプレーガン装置へ供給できるよう準備を整える工程と、
スプレーガン装置を、被塗装管たる屋内排水管の小口径管末端から内部へ送入し、大口径の主管又はその手前の中口径管に至るまで推進させる工程と、
スプレーガン装置が目標とする管へ到達した後、当該到達位置から小口径管末端に向かってスプレーガン装置を牽引して移動させつつ、ギヤポンプ装置から供給される前記液状樹脂組成物をスプレーガン装置のスプレーチップ噴射孔から噴射させて、被塗装管内面に所定厚さの樹脂塗膜を付着させる工程と、
かくして得られた樹脂塗膜を硬化・乾燥させて、被塗装管内面に樹脂ライニングを施す工程と、を有する排水管更生工法。
【請求項２】
前記液状樹脂組成物が、無溶剤の常温硬化型又は熱硬化型樹脂系塗料と各種添加剤から成ることを特徴とする請求項１記載の排水管更生工法。
【請求項３】
前記液状樹脂組成物を構成する添加剤の一つとして、管壁に対する樹脂塗膜の接着性を向上させるシラン系カップリング剤を配合することを特徴とする請求項２記載の排水管更生工法。
【請求項４】
前記液状樹脂組成物を構成する添加剤の一つとして、樹脂塗膜を速やかに乾燥及び硬化させる乾燥剤として、カルボン酸金属塩を配合することを特徴とする請求項２又は３記載の排水管更生工法。
【請求項５】
前記液状樹脂組成物を２５℃から３５℃の間の所定温度に保持しつつ、ギヤポンプ装置により１０ｋｇｆ／平方センチメートル以上１００ｋｇｆ／平方センチメートル以下に加圧し、これをスプレーガン装置のスプレーチップ噴射孔から噴射させて、被塗装管内面に厚さ５００マイクロメートル以上１２００マイクロメートル以下の樹脂塗膜を形成させることを特徴とする請求項１乃至４のいずれかに記載の排水管更生工法。
【発明の詳細な説明】
【０００１】
【発明の属する技術分野】
本発明は、老朽化した集合住宅用屋内排水管の内面を樹脂でライニングすることにより更生させる工法に関する。
【０００２】
【従来の技術】
近年、アパート、マンション等集合住宅の老朽化が進み、屋内排水管の腐食、詰まり、漏水等のトラブルが多く発生している。しかし、排水管を新品に交換することは、住宅に人が住んでいる場合は工期の面から極めて困難であり、また費用の負担も大きい。そのため、既設の配管をそのまま利用して管の内面に樹脂塗料でライニングを施し、比較的短時間に、しかも安価に、排水管を更生させる工法の開発が要望されている。
【０００３】
更生の対象となる排水管の口径（公称径）は、マンション等の集合住宅では概ね５０ミリメートルから２００ミリメートルの範囲にある。これらの排水管の内面を樹脂でライニングすることは従来から行われており、その工法として、ボールピグ工法、ホースライニング工法、リフロー（Ｒｅ−Ｆｌｏｗ）工法等が知られている。これらの工法に用いられる液状樹脂塗料は、エポキシ樹脂、不飽和ポリエステル樹脂、アクリル樹脂等の熱硬化性樹脂、及びこれらにガラスフレーク等を混入したものである。
【０００４】
ボールピグ工法は、流動性を付与した樹脂塗料を管内に流し込み、次いで管の内径に適合する大きさのポリウレタン樹脂製又はゴム製のピグ（球形、楕円形等各種形状のものがある）を管内に挿入し、引綱又は吸引により移動させながら、ピグの表面で液状樹脂塗料を管壁に塗布し、しかる後ピグを取り出し、樹脂塗膜の硬化を待つという工法である。この工法は比較的小口径の管を対象として用いられる場合が多いようであるが、管径が異なる場合や曲管部がある場合はいちいちピグを交換する必要があり、継続して工事を進めることができないという欠点がある。
【０００５】
ホースライニング工法は、ポリエステル繊維製のジャケット（円筒状の織物）にエポキシ樹脂、不飽和ポリエステル樹脂等を含浸させたものを、反転させながら管内に挿入し、紫外線等で硬化させて管内壁をライニングする工法である。この工法は、下水道管の更生工法には適すると思われるが、マンション等集合住宅用屋内排水管の更生工法としては過剰品質であり、高価となるため不適と考えられる。
【０００６】
最近開発されたリフロー工法（特開２００１−２１９１２１）は、排水管の縦主管の上部から、先端に樹脂の噴射孔を有するライニング装置を管内に挿入し、内蔵の小型モータを回転させて樹脂を噴射させ、ライニングを行い、硬化させる方法である。この工法では、横主管や横枝管は、縦主管と同時にライニングできない点が不便である。横枝管には液状樹脂塗料を通常の噴霧法で塗布し、横主管は再びリフロー工法で更生工事を行うという煩雑な工法が採用されている。
【０００７】
【発明が解決しようとする課題】
以上見たように、アパート、マンション等集合住宅用屋内排水管を簡便に更生できる方法が強く求められているにもかかわらず、現存する各種工法は多くの面で満足できないものである。そこで、本発明は、対象となる住宅に人が住んでいる状態のまま、生活に支障を生じない許容時間帯の中で全工程を完了できること、公称径５０ミリメートルから２００ミリメートルの範囲の排水管を縦主管、横主管、枝管の区別なく単一の装置と工法で連続してライニングできること、及び、耐久性ある管内ライニング面を実用的なコストで実現することを課題とする。
【０００８】
【課題を解決する手段】
上記の課題は、以下に記載する排水管更生工法により解決することができる。すなわち、本工法は、液状樹脂組成物を所定の組成に調製し、これをギヤポンプ装置の吸込側保温タンクに入れて所定温度に保ち、必要に応じて直ちに管内塗装用スプレーガン装置へ供給できるよう準備を整える工程と、スプレーガン装置を被塗装管たる屋内排水管の小口径管末端から内部へ挿入し、大口径の主管又はその手前の中口径管に至るまで推進させる工程と、スプレーガン装置が目標とする管へ到達した後、当該到達位置から小口径管末端に向かってスプレーガン装置を牽引して移動させつつ、ギヤポンプ装置から供給される前記液状樹脂組成物をスプレーガン装置のスプレーチップ噴射孔から噴射させ、被塗装管内面に所定厚さの樹脂塗膜を付着させる工程と、かくして得られた樹脂塗膜を乾燥・硬化させて被塗装管内面に樹脂ライニングを施す工程とを有する。なお、本工法の実施に先立って、被塗装管の内部を検査・清掃することが望ましい。
【０００９】
本発明は、本出願人が先に特許出願した「管内塗装用スプレーガン装置」（特願２０００−１２２０６９号）を用いて管内面に樹脂ライニングを施す工法に関するものである。
【００１０】
先ず、液状樹脂組成物を所定の組成に調製し、これを所定の温度、圧力で管内塗装用スプレーガン装置へ供給するための準備をする。準備が整ったならば、スプレーガン装置を被塗装管の内部へ送入する。この場合、最小口径管の末端からスプレーガン装置を送り込み、適宜な推進手段を用いて最大口径の縦主管又はその手前の中口径管まで推進させる。スプレーガン装置が目標位置に到達したならば、ギヤポンプを起動して液状樹脂組成物をスプレーガン装置へ供給するとともに、スプレーガン装置を送入時とは逆の経路をたどって牽引し、その移動途上でスプレーチップの噴射孔から液状樹脂組成物を噴射させて、被塗装管の内面に厚い樹脂塗膜を形成する。こうして形成される樹脂塗膜は、ある時間放置されるうちに、前記組成物が含有する硬化・乾燥剤の効果により堅固な樹脂厚膜となる。なお、この課題解決手段は請求項１に対応する。
【００１１】
【発明の実施の形態】
（第１実施形態）
本発明の第１の実施形態は、上記課題解決手段中の、被塗装管内へスプレーガン装置を送入する工程において、推進装置から塗料ホースを繰り出すことによりスプレーガン装置に推進力を与え、スプレーガン装置の先端が管の分岐部に差し掛かった際は、当該先端が方向制御器により所望の方向に向くように制御する、というものである。これらの推進装置と方向制御器は上で「適宜な推進手段」と呼んだものである。
【００１２】
図１を参照して、管内塗装用スプレーガン装置（本装置）について説明する。図１（Ａ）は本装置１０を構成する各部分を示す分解図である。本装置１０は、先端のニップル５に回転式自動噴射スプレーチップ１が取り付けられ、後端のニップル７に塗料ホース２が接続され、これらの中間に、可動ニップル６を介して帯スプリング４が２個の球形をなして取り付けられている。帯スプリング４は被塗装管の管径に従って湾曲度を変え、これに伴って３個のニップル５、６、７を連結するコイルスプリング３が伸縮するように構成されている。この構成により、図１（Ｂ）及び（Ｃ）に示すように、大小いずれの管径に対してもスプレーガン装置本体１０が常に管の中心軸に一致するように支持され、かつ曲管部分においてもスプレーチップ１の先端が管壁に接触せず、噴射を適正に行いうる間隙が確保される。
【００１３】
上記塗料ホース２は、最内層が耐圧ゴム管、中間層が金属メッシュ、最外層が軟質プラスチック又はゴムの３層からなり、軸方向に加えられる推進力を先端部へ伝達できる剛性を備える。塗料ホース２の外周にはその長手方向に沿って、モニター用ファイバースコープ８、照明用光ファイバー束９及び後述する方向制御器１５が留め金具により添えられている（図１（Ｂ）、（Ｃ）及び（Ｄ）を参照）。照明用光ファイバー束９からの光で管内を照らし、管内におけるスプレーチップ１の位置や管の分岐位置をファイバースコープ８で確認することができる。塗料ホース２は推進装置１４により押込又は牽引される。
【００１４】
推進装置１４は、互いに反対方向へ回転する一対のローラの間に塗料ホース２を挟んでモーターで駆動し、必要に応じてその回転方向を逆転させるように構成される。なお、塗料ホース２の外周にはファイバースコープ８等が添えられているので、それらを傷つけないように、上記のローラはゴムのように柔らかく、かつ滑りにくい材料で構成することが望ましい。
【００１５】
方向制御器１５は、図１（Ｄ）に示すように、スプレーチップ１が取り付けられているニップル５の胴部中心軸の両側に所定間隔を隔てて２本の細いピアノ線を結び着け、これらのピアノ線の一方を引くことによりニップル５の軸線の方向を左右に振ることができるように構成される。これらのピアノ線は塗料ホース２と同じ長さの軟質プラスチック製又はゴム製のスリーブ中に収容され、塗料ホース２の外周に添えられて操作者の手許まで伸びる。
【００１６】
スプレーガン装置１０を被塗装管の内部へ送入するには、最小口径管の末端からこれを送り込み、最大口径の縦主管又は適宜な中口径管まで推進させる。その途中、ファイバースコープ８を用いてスプレーガン装置１０先端の管内の位置を確認し、管が分岐する場所では、方向制御器１５を用いてスプレーガン装置１０の先端が所望の方向に向くように制御する。スプレーガン装置１０が目標位置に到達したならば推進装置１４を逆転させて上記経路を逆に辿るようにスプレーガン装置１０を一定速度で牽引しつつ、スプレーチップの噴射孔から液状樹脂組成物を管壁に向かって噴射させる。
【００１７】
（第２実施形態）
本発明の第２の実施形態は、上記工法に用いられる液状樹脂組成物が、無溶剤常温硬化型又は熱硬化型の樹脂系塗料と、各種添加剤から構成されるというものである。
【００１８】
上記組成物中の樹脂成分はポリウレタン樹脂、エポキシ樹脂、不飽和ポリエステル樹脂、又はビニルエステル樹脂等である。これらに硬化剤等の添加剤が添加されるが、溶剤は添加されない。これらの樹脂成分はいずれも液状の低分子量ポリマーであって、添加された硬化剤により、塗膜形成後に作業温度又は若干の加温により硬化して堅牢な巨大分子量ポリマーに変容する。これに対して熱可塑性樹脂の場合は分子量が大きいので溶剤を大量に使用しなければならず、しかも熱に弱く、溶剤にも溶けるので、ライニングの用途には不向きである。
【００１９】
この組成物は無溶剤型であるため樹脂濃度が溶剤により希釈されないので、１回の噴射による塗布で一挙に厚膜を形成できる。塗膜の垂れ下がりがなく膜厚の不均一が防止される。また、有害な溶剤蒸気の発生が少ないため、人が居住中の集合住宅内で作業を行うのに適する。組成物中の樹脂の濃度は樹脂の種類により異なるが、概ね５０重量％から７０重量％の範囲、粘度は１０，０００ＣＰから５０，０００ＣＰの範囲である。なお、本実施形態は請求項２に対応する。
【００２０】
（第３実施形態）
本発明の第３の実施形態は、上記液状樹脂組成物を構成する添加剤の一つとして、管壁に対する樹脂塗膜の接着性を向上させるシラン系カップリング剤を配合するというものである。
【００２１】
シラン系カップリング剤を配合することにより、プライマーを使用しなくても樹脂塗膜と排水管内面との密着性が確保されるから下塗りの手間を省くことができ、施工時間を短縮することができる。
【００２２】
シラン系カップリング剤としては、例えば、ポリウレタン樹脂やエポキシ樹脂に対してはγ−グリシドキシプロピル・トリメトキシシラン（ＮＵＣシランカップリング剤、日本ユニカ製、商品名Ａ−１８７）、又はγ−アミノプロピル・トリメトキシシラン（ＮＵＣシランカップリング剤、日本ユニカ製、商品名Ａ−１１１０）等が使用される。対象樹脂は必ずしも上記のポリウレタン樹脂やエポキシ樹脂に限られず、広く使用される。その使用量は、液状樹脂の固形分に対して０．０１部から５．０部の範囲であるが、最適使用範囲は０．１部から２．０部の範囲が好ましい。なお、本実施形態は請求項３に対応する。
【００２３】
（第４実施形態）
本発明の第４の実施形態は、上記液状樹脂組成物を構成する添加剤の一つとして、塗膜を速やかに乾燥させかつ硬化させるための乾燥剤として、カルボン酸金属塩を配合するというものである。本工法が実現しようとしているライニング膜厚は、通常の塗膜に比べて５０倍から１００倍も厚いので、乾燥時間を短縮して工期の遅延を防止するために乾燥剤を配合する。
【００２４】
乾燥剤としては、少量のカルボン酸金属塩（日本化学産業（株）製）が用いられる。カルボン酸としてはナフテン酸、オクチル酸、ネオデカン酸等がある。その金属塩としてはコバルト、鉛、マンガン、亜鉛、カルシウム、スズ等の塩であり、これらの中から１種又はそれ以上を選択して使用される。例えば、ナフテン酸コバルト又はこれとナフテン酸亜鉛の混合物を用いることができる。カルボン酸金属塩の乾燥機構は完全には解明されていないが、第一段の過酸化物の生成と、第二段としてその分解により生成されるラジカルによる架橋が考えられる。その使用量は、液状樹脂の固形分に対して０．０１部から１．０部の範囲であるが、最適使用範囲は０．０５部から０．５部の範囲が好ましい。なお、本実施形態は請求項４に対応する。
【００２５】
（第５実施形態）
本発明の第５の実施形態は、本工法に用いる液状樹脂組成物の温度、圧力、膜厚等、本工法の特徴的施工条件を規定するものである。本工法では、液状樹脂の温度を四季を通じて２５℃から３５℃の間の一定温度、好ましくは３０℃に保持する。その理由は、温度の変化による液状樹脂の粘度及び硬化時間の変動を防止し、一定条件で工事ができるようにライニング工程を管理するためである。上記の一定温度に保持しない場合は、例えば、夏期は３０℃以上まで気温が上昇するので液状樹脂の粘度が下がり、例えば４０℃では、可使用時間約４時間と短くなって塗布量が増加し膜厚が厚くなる。逆に冬季になると気温が０℃近くまで下がるので、例えば２０℃では、粘度が上昇して可使用時間が８時間と長くなって膜厚が薄くなると同時に硬化が遅く、予定の時間内にライニング作業を終了できないという不都合が生じる。
【００２６】
本工法では、液状樹脂組成物の温度を上記のように一定温度に保持するとともに、その圧力をギヤポンプ装置により１０ｋｇｆ／平方センチメートル以上１００ｋｇｆ／平方センチメートル以下、さらに好ましくは３０〜６０ｋｇｆ／平方センチメートルに加圧し、これをスプレーチップ噴射孔から噴射させて、被塗装管内壁上に厚さが５００マイクロメートル以上１２００マイクロメートル以下の樹脂厚膜を形成させる。最適な樹脂膜厚は８００マイクロメートルから１１００マイクロメートルまでの範囲である。
【００２７】
このように塗膜を厚くする理由は、通常の５乃至２０マイクロメートル程度の膜厚では、短時間のうちに樹脂膜が摩滅する恐れがあるからである。なお、膜厚が１２００マイクロメートルを超えるとコストが上昇し、しかも乾燥と硬化に時間が掛かって工期が長くなり、実用化が困難になる。上記の樹脂組成物の圧力は、先に述べた粘度が１０，０００ＣＰから５０，０００ＣＰの液状樹脂組成物を、直径１ミリメートル程度のスプレーチップ噴射孔から噴出させて、許容時間内に上記厚さの樹脂塗膜を形成するために必要な圧力である。なお、本実施形態は請求項５に対応する。
【００２８】
【実施例】
以下に実施例１及び２により本発明を説明し、それらの要点を表１に示す。なお、表中の「部」、「％」はそれぞれ液状樹脂の固形分に対する重量基準の数値である。また、塗膜の試験は次の方法に準拠して行った。
「塗料樹脂材料の接着及び硬化試験法」ＪＩＳ　Ｋ−５４００
（１）　碁盤目試験による接着性の評価法
（２）　鉛筆ひっかき値による硬度の評価法
（３）　耐薬品試験は、メーカーのカタログによる試験で評価
【００２９】
（実施例１）
マンション屋内用排水管の樹脂ライニングによる更生工事を、次の順序により行った。
（１）排水管内面の検査及びクリーニング
先ず、図２に示すマンション屋内用排水管の内部に、シースネイク管内検査カメラシステムＫＤ１００（図４、発売元：米国オハイオ州、リッジ・ツール・カンパニー）の管内検査用カメラ１７を、口径５０ミリメートルの管１３から挿入した。口径２００ミリメートルの縦主管１１から、順次口径１５０、１００，７５，５０ミリメートルの管まで、管の内面をカメラ１７で撮影し、ＴＶモニター１６で観察して、腐食、詰まり、漏水等の箇所や状態を検査した。他の排水管も同様に検査した。
【００３０】
次に、コールマン排水管清掃機Ｋ３７５（図５（Ａ）、発売元：同上）の先端にチェーン・ノッカー（図５（Ｂ））を取り付けて、大口径管から小口径管の方向へ移動させながら回転させて管内のスケールを除去した。次いで、チェーン・ノッカーをボールワイヤ・ブラシ（図５（Ｃ））に交換して、異物を除去するとともに、塗膜と管壁とのアンカー効果を出すために、管の内面を８０〜１２０メッシュ程度に粗化させた。
【００３１】
上記操作の終了後、５０℃に加温した２％苛性ソーダ水溶液を口径５０ミリメートルの管の上部から流し込んで油や腐食物を除去し、さらに５０℃の温水で洗浄後、８０℃の熱風を送って約３０分間乾燥させた。
【００３２】
（２）液状樹脂組成物による管内面へのライニング
液状樹脂塗組成物として、無溶剤型ポリウレタン樹脂（（株）トウペ製：ニューウレタン２１，濃度６５％、粘度２０，０００ＣＰ）１００部（主剤：硬化剤＝７：１）に、シランカップリング剤としてγ−アミノプロピル・トリメトキシシランＡ−１１１０を０．５部と、乾燥剤としてナフテン酸コバルト０．２部を添加してよく攪拌、混合し、その混合状態の液状樹脂組成物をギヤポンプ装置１８（図３、高千穂機械（株）製）の吸込側保温タンク２０中で３０℃に保持した。
【００３３】
ギヤポンプ装置１８の吐出配管接続口１９に塗料ホース２を連結し、さらに管内塗装用スプレーガン装置１０にスプレーチップ１を取り付けて、図２示す最小口径管１３の末端からスプレーガン装置１０を送り込み、推進装置１４で塗料ホース２を押し込みながら、ファイバースコープ８でスプレーガン装置１０先端の管内位置を確認し、管の分岐部では方向制御器１５を用いてスプレーガン装置１０の先端が所望の方向を向くように制御し、中口径管１２を経て最大口径管１１まで推進させた。最大口径管１１に到達したならば、今度は推進装置１４を逆転させ、上記とは逆の経路を辿って中口径管１２及び小口径管１３の方向へ塗料ホース２を牽引してスプレーガン装置１０を移動させながら、ギヤポンプ装置１８の吐出圧力を５０ｋｇｆ／平方センチメートルに調節して、スプレ−チップ１の直径１ミリメートルの噴射孔から液状樹脂組成物を管内面に噴射して、平均して１，０５０マイクロメートルのライニング膜厚を得た。ライニングが終わったら約８０℃の熱風を約３０分間送り、硬化を十分に行わせた。
【００３４】
工事に要した時間は、全体で約８時間であった。ライニングしたことにより管継ぎ部の段差がなくなり、そのため異物が引っかかりにくくなり、同時に管自体の機械的強度を向上させる補強効果が認められた。別に、塩化ビニル板と鉄板に同一条件で同一液状樹脂をライニングして試験片とし、接着及び硬度試験、並びに耐薬品性試験を行った。その結果を表１に示す。なお、排水管は古い集合住宅では鉄管が多く、比較的新しい集合住宅では塩ビ管が多い。
【００３５】
（実施例２）
実施例１と同様に、排水管の内面をシースネイク管内検査システム（図４）で検査後、コールマン排水管清掃機（図５）で清掃、乾燥し、液状樹脂組成物としてエポキシ樹脂（アルファ工業（株）製：耐酸ライニング用、樹脂：硬化剤＝８：２、濃度６５％、粘度１５，０００ＣＰ）１００部に、シランカップリング剤としてγ−グリシドキシプロピル・トリメトキシシランＡ−１８７を０．５部、乾燥剤としてナフテン酸コバルト０．２部を添加、混合し、３０℃に保持した。
【００３６】
この液状樹脂組成物をギヤポンプ装置１８の吸込側保温タンク２０に入れ、実施例１と同様にライニング工事を行い、平均して１，０１０マイクロメートルのライニング膜厚を得た。工事に要した時間は、全体で約９時間であった。試験片の作成も実施例１と同様に行い、その結果を表１に示した。
【００３７】
【発明の効果】
（請求項１の発明）
請求項１の発明に係る排水管の更生工法によれば、管径２００ミリメートルの大口径管から５０ミリメートルの小口径管まで連続してライニングすることができ、短時間に、しかも安価に、排水管の更生工事を終了させることができる。そのため、マンション等集合住宅に住民が住んでいる状態で、排水管の樹脂ライニング工事を実施できるという大きな特徴を有する。しかもライニングを行うことにより異物の引っかかりも少なくなり、排水管の機械的強度も補強される。これらの特徴を従来から実施されてきたボールピグ工法、ホースライニング工法あるいはリフロー工法等と比較すれば、工期も短く、経済的にも極めて有利で、社会的にも応用範囲が極めて広い、マンション等集合住宅用屋内排水管の更生工法を確立できたといえる。
【００３８】
（請求項２の発明）
請求項２の発明により与えられる液状樹脂組成物の組成によれば、その主成分は無溶剤型で常温硬化型又は熱硬化型の液状樹脂である。これらの液状樹脂組成物は有害な溶剤蒸気の発生が少ないので、人が居住中の集合住宅内で作業を行うのに適する。また、常温硬化型又は熱硬化型であるから、作業環境の温度又は若干の加温により、噴射後速やかに堅牢なライニング膜を形成することができる。
【００３９】
（請求項３の発明）
請求項３の発明により、管壁と樹脂ライニング層との密着性が良好になる添加剤が与えられるので、請求項１の発明に係る排水管の更生工法において、予め管内壁にプライマー下塗り層を形成する必要がなく、一挙に樹脂ライニングを行うことが可能であり、施工時間の大幅な短縮が実現される。
【００４０】
（請求項４の発明）
請求項４の発明により、用いる液状樹脂の種類に応じてそれぞれ適切な乾燥剤が与えられるので、請求項１の発明に係る排水管の更生工法において、極めて厚い樹脂塗膜であるにもかかわらず短時間に硬化することが可能になり、施工時間の大幅な短縮が実現される。
【００４１】
（請求項５の発明）
請求項５の発明により、請求項１〜４の発明に係る排水管の更生工法において、最も有利な特徴を発揮できる施工条件の組み合わせが与えられる。特に、厚膜の形成によりピンホールが無くなり、配水管の耐酸、耐アルカリ、耐熱水性が向上するため水漏れが解消し、前述の補強効果ともあいまって耐久性が著しく向上し、使い勝手が改善される。
【図面の簡単な説明】
【図１】管内塗装用スプレーガン装置の組立図（Ａ）、被塗装管径が大きい場合の模式図（Ｂ）、被塗装管径が小さい場合の模式図（Ｃ）、及び方向制御器の概念図（Ｄ）である。
【図２】管内塗装用スプレーガン装置を用いる排水管更生工法の概念図である。
【図３】ギヤポンプ装置を示す正面図である。
【図４】管内検査用カメラシステムの一例を示す斜視図である。
【図５】排水管清掃機の一例における本体斜視図（Ａ）、チェーン・ノッカーの図（Ｂ）、ボール・ワイヤブラシの図（Ｃ）である。
【符号の説明】
１…スプレーチップ
２…塗料ホース
３…コイルスプリング
４…帯スプリング
５、６、７…ニップル
８…モニター用ファイバースコープ
９…照明用光ファイバー束
１０…管内塗装用スプレーガン装置
１１〜１３…被塗装管
１４…推進装置
１５…方向制御器
１６…ＴＶモニター
１７…管内検査用カメラ
１８…ギヤポンプ装置
１９…ギヤポンプ装置の吐出配管接続口
２０…ギヤポンプ装置の吸い込み側保温タンク
【表１】2004073979.tif 000003
【図１】
2004073979.tif 000004
【図２】
2004073979.tif 000005
【図３】
2004073979.tif 000006
【図４】
2004073979.tif 000007
【図５】
2004073979.tif 000008